КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение касается составов керамических масс, которые могут быть использованы в производстве облицовочной плитки.
Известна керамическая масса, содержащая, мас.%: глинистое сырье 32,5-84,4; кварцевый компонент (песок) 12,8-27,5; пегматит 0,2-14,0; малощелочное стекло 5,0-24,5 [1].
Задача изобретения состоит в получении термостойкой керамической плитки.
Технический результат достигается тем, что керамическая масса для изготовления облицовочной плитки, включающая глинистое сырье, кварцевый песок, пегматит, малощелочное стекло, в качестве малощелочного стекла содержит бой тарного стекла и дополнительно фосфат кальция при следующем соотношении компонентов, мас.%: глинистое сырье 64,0-68,0; кварцевый песок 10,0-12,0; пегматит 15,0-17,0; бой тарного стекла 3,0-4,0; фосфат кальция 6,0-8,0.
В таблице приведены составы керамической массы.
Компоненты
Состав, мас.%
1
2
Глинистое сырье
64,0
68,0
Кварцевый песок
12,0
10,0
Пегматит
17,0
15,0
Бой тарного стекла
3,0
4,0
Фосфат кальция
4,0
3,0
Термостойкость, °С
250-270
250-270
Для приготовления керамической массы используют качественное глинистое сырье (беложгущиеся глины) любых месторождений.
2
Компоненты дозируют в требуемых количествах, размалывают по отдельности до порошкообразного состояния (удельная поверхность 2500-3500 см/г), смешивают и готовят керамическую массу с влажностью 11-13%, из которой формуют плитку требуемой конфигурации. На поверхность плитки напыляют слой цветной глазури и при температуре 1200-1250°С проводят обжиг.
Источник информации
1. SU 500203 А, 1976.